(57)【要約】  加熱殺菌処理が必要な医療用包装材料として好適なガスバリア性及び透明性を有する多層容器を提供する。ポリオレフィン樹脂より選択される少なくとも１種以上の水蒸気バリア性ポリマーを主成分とする層（Ｘ）及びポリアミド樹脂組成物（Ｐ）からなるガスバリア層（Ｙ）を有する医療用多層容器であって、前記ポリアミド樹脂組成物（Ｐ）が、キシリレンジアミンに由来する構成単位を７０モル％以上含むジアミン単位と、炭素数６〜１８の直鎖脂肪族ジカルボン酸に由来する構成単位を７０モル％以上含むジカルボン酸単位とを含むポリアミド樹脂（Ａ）１０〜４５質量％、及び、ポリヘキサメチレンイソフタルアミド／ポリヘキサメチレンテレフタルアミドコポリマー（Ｂ）９０〜５５質量％、を含む医療用多層容器、ならびに医療用多層容器の製造方法。【特許請求の範囲】
【請求項１】
ポリオレフィン樹脂の少なくとも１種以上の水蒸気バリア性ポリマーを主成分とする層（Ｘ）及びポリアミド樹脂組成物（Ｐ）からなるガスバリア層（Ｙ）を有する医療用多層容器であって、
前記ポリアミド樹脂組成物（Ｐ）が、
キシリレンジアミンに由来する構成単位を７０モル％以上含むジアミン単位と、炭素数６〜１８の直鎖脂肪族ジカルボン酸に由来する構成単位を７０モル％以上含むジカルボン酸単位とを含むポリアミド樹脂（Ａ）１０〜４５質量％、及び、
ポリヘキサメチレンイソフタルアミド／ポリヘキサメチレンテレフタルアミドコポリマー（Ｂ）９０〜５５質量％、
を含む医療用多層容器。
【請求項２】
前記ポリオレフィン樹脂が、シクロオレフィンポリマー、シクロオレフィンコポリマー及びポリプロピレン類からなる群より選択される少なくとも１種以上である、請求項１に記載の医療用多層容器。
【請求項３】
前記ポリオレフィン樹脂が、シクロオレフィンポリマー及びシクロオレフィンコポリマーからなる群より選択される少なくとも１種以上である、請求項１に記載の医療用多層容器。
【請求項４】
前記キシリレンジアミンが、メタキシリレンジアミン、パラキシリレンジアミン又はこれらの混合物であり、前記直鎖脂肪族ジカルボン酸が、アジピン酸、セバシン酸又はこれらの混合物である、請求項１〜３のいずれか１項に記載の医療用多層容器。
【請求項５】
前記ポリアミド樹脂（Ａ）のジカルボン酸単位が、芳香族ジカルボン酸単位に由来する構成単位を含み、かつ、前記直鎖脂肪族ジカルボン酸に由来する構成単位と芳香族ジカルボン酸単位に由来する構成単位とのモル比（直鎖脂肪族ジカルボン酸／芳香族ジカルボン酸）が８０／２０〜９９／１である、請求項１〜４のいずれか１項に記載の医療用多層容器。
【請求項６】
前記芳香族ジカルボン酸がイソフタル酸を含む、請求項５に記載の医療用多層容器。
【請求項７】
前記ポリアミド樹脂（Ａ）が、メタキシリレンジアミンに由来する構成単位を９０モル％以上含むジアミン単位と、アジピン酸に由来する構成単位を９０〜１００モル％とイソフタル酸に由来する構成単位を１０〜０モル％含むジカルボン酸単位とを含む、請求項１〜３のいずれか１項に記載の医療用多層容器。
【請求項８】
内層及び外層として前記層（Ｘ）、中間層として少なくとも一層の前記ガスバリア層（Ｙ）を有する、請求項１〜７のいずれかに記載の医療用多層容器。
【請求項９】
前記ガスバリア層（Ｙ）の厚みが、多層容器の総厚みに対して２〜４０％である、請求項１〜８のいずれかに記載の医療用多層容器。
【請求項１０】
アンプル、バイアル、真空採血管又はプレフィルドシリンジである、請求項１〜９のいずれかに記載の医療用多層容器。
【請求項１１】
射出ブロー成形品である、請求項１〜１０のいずれか１項に記載の医療用多層容器。
【請求項１２】
請求項１〜１０のいずれか１項に記載の医療用多層容器を射出ブロー成形により成形することを含む、医療用多層容器の製造方法。
【発明の詳細な説明】
【技術分野】
【０００１】
本発明は、多層容器に関し、詳しくは医療包装用の多層容器（医療用多層容器）及び医療用多層容器の製造方法に関する。
【背景技術】
【０００２】
従来から、薬品を密閉状態で充填し保管するための医療用包装容器として、ガラス製のアンプル、バイアル、プレフィルドシリンジ等の容器が使用されている。しかし、これらのガラス容器は、使用時にフレークスという微細なガラス物質が発生する、落下等の衝撃により割れやすい等の問題がある。また、ガラスは、比較的比重が大きいため、容器自体が重いという問題もある。【０００３】
一方、プラスチックはガラスに比べて軽量であり、素材によっては耐衝撃性、耐熱性、透明性等に優れることから、ガラス容器の代替品としてプラスチック容器が検討されている。例えば特許文献１には、ポリエステル樹脂からなる医療用容器について開示されている。また、シクロオレフィンポリマー（以下、「ＣＯＰ」と略することがある。）は、耐衝撃性、耐熱性、透明性に優れ、医療用容器においてガラス代替材料として一般的に使用されている。【０００４】
しかしながら、プラスチック容器は、一般的に、ガラス容器に比べてガスバリア性に劣るため、ガスバリア性の改善が要求されている。そこで、プラスチック容器のガスバリア性を向上させるために、ガスバリア層を中間層として有する多層容器が検討されている。例えば、特許文献２には、最内層及び最外層がポリオレフィン樹脂からなり、中間層がバリア性に優れた樹脂であるプレフィルドシリンジが開示されている。【０００５】
酸素バリア性に優れた熱可塑性樹脂としては、ポリメタキシリレンアジパミド（以下、「Ｎ−ＭＸＤ６」と略することがある。）が知られている（特許文献３〜６）。しかしながら、Ｎ−ＭＸＤ６は、ポリオレフィン樹脂、例えば、ＣＯＰの熱成形温度である２５０〜３２０℃では非常に速く結晶化するため、Ｎ−ＭＸＤ６をガスバリア層とし、ＣＯＰを最内層及び最外層として用いた多層容器は、成形時に、Ｎ−ＭＸＤ６層の切断や厚みムラ、白化がみられ、ガスバリア性、透明性等の性能が低下したり、変形したりする場合がある。また、加熱殺菌処理後に白化を生じ、透明性が損なわれる場合がある。【０００６】
Ｎ−ＭＸＤ６の白化を抑制する手段としては、白化防止剤として特定の脂肪酸金属塩を添加する方法や特定のジアミド化合物又はジエステル化合物を添加する方法が知られている。しかしながら、これら添加剤を用いた白化抑制は、水に直接晒される単層フィルムや、ポリエチレンテレフタレート（以下、「ＰＥＴ」と略することがある。）を用いた、例えば、ＰＥＴ／Ｎ−ＭＸＤ６／ＰＥＴの層構成からなる多層延伸ボトルのように延伸される用途には効果があることが知られている。しかしながら、ＣＯＰ／Ｎ−ＭＸＤ６／ＣＯＰの層構成からなる多層容器における加熱殺菌処理後の白化抑制効果は満足できるものではない。また、Ｎ−ＭＸＤ６に対して結晶化核剤を添加する方法や、加熱殺菌処理時に結晶化核剤として作用するナイロン６等の結晶性ポリアミド樹脂をＮ−ＭＸＤ６とブレンドする方法も知られている。しかしながら、これらの方法によっても、ＣＯＰ／Ｎ−ＭＸＤ６／ＣＯＰの層構成からなる多層容器における加熱殺菌処理後の白化抑制効果は満足できるものではない。
【先行技術文献】
【特許文献】
【０００７】
【特許文献１】特開平０８−１２７６４１号公報
【特許文献２】特開２００４−２２９７５０号公報
【特許文献３】特開２０１２−２０１４１２号公報
【特許文献４】特開２０１２−３０５５６号公報
【特許文献５】特開２０１４−６９８２９号公報
【特許文献６】特開２０１４−６８７６７号公報
【発明の概要】
【発明が解決しようとする課題】
【０００８】
本発明が解決しようとする課題は、上記課題を解決することを目的としたものであって、加熱殺菌処理が必要な医療用包装材料として好適なガスバリア性及び透明性を有する医療用多層容器を提供することにある。
【課題を解決するための手段】
【０００９】
本発明者らは、加熱殺菌処理後のガスバリア性及び透明性を兼ね備えた医療用多層容器について鋭意研究を重ねた結果、特定のポリアミド樹脂組成物をガスバリア層に用いることにより、加熱殺菌処理後においてもガスバリア性及び透明性に優れることを見出し、本発明を完成するに至った。【００１０】
すなわち本発明は、以下の医療用多層容器に関する。具体的には、下記＜１＞により、好ましくは＜２＞〜＜１２＞に関する。
＜１＞  ポリオレフィン樹脂の少なくとも１種以上の水蒸気バリア性ポリマーを主成分とする層（Ｘ）及びポリアミド樹脂組成物（Ｐ）からなるガスバリア層（Ｙ）を有する医療用多層容器であって、前記ポリアミド樹脂組成物（Ｐ）が、キシリレンジアミンに由来する構成単位を７０モル％以上含むジアミン単位と、炭素数６〜１８の直鎖脂肪族ジカルボン酸に由来する構成単位を７０モル％以上含むジカルボン酸単位とを含むポリアミド樹脂（Ａ）１０〜４５質量％、及び、ポリヘキサメチレンイソフタルアミド／ポリヘキサメチレンテレフタルアミドコポリマー（Ｂ）９０〜５５質量％、を含む医療用多層容器。
＜２＞  前記ポリオレフィン樹脂が、シクロオレフィンポリマー、シクロオレフィンコポリマー及びポリプロピレン類からなる群より選択される少なくとも１種以上である、＜１＞に記載の医療用多層容器。
＜３＞  前記ポリオレフィン樹脂が、シクロオレフィンポリマー及びシクロオレフィンコポリマーからなる群より選択される少なくとも１種以上である、＜１＞に記載の医療用多層容器。
＜４＞  前記キシリレンジアミンが、メタキシリレンジアミン、パラキシリレンジアミン又はこれらの混合物であり、前記直鎖脂肪族ジカルボン酸が、アジピン酸、セバシン酸又はこれらの混合物である、＜１＞〜＜３＞のいずれか１つに記載の医療用多層容器。
＜５＞  前記ポリアミド樹脂（Ａ）のジカルボン酸単位が、芳香族ジカルボン酸単位に由来する構成単位を含み、かつ、前記直鎖脂肪族ジカルボン酸に由来する構成単位と芳香族ジカルボン酸単位に由来する構成単位とのモル比（直鎖脂肪族ジカルボン酸／芳香族ジカルボン酸）が８０／２０〜９９／１である、＜１＞〜＜４＞のいずれか１つに記載の医療用多層容器。
＜６＞  前記芳香族ジカルボン酸がイソフタル酸を含む、＜５＞に記載の医療用多層容器。
＜７＞  前記ポリアミド樹脂（Ａ）が、メタキシリレンジアミンに由来する構成単位を９０モル％以上含むジアミン単位と、アジピン酸に由来する構成単位を９０〜１００モル％とイソフタル酸に由来する構成単位を１０〜０モル％含むジカルボン酸単位とを含む、＜１＞〜＜３＞のいずれか１つに記載の医療用多層容器。
＜８＞  内層及び外層として前記層（Ｘ）、中間層として少なくとも一層の前記ガスバリア層（Ｙ）を有する、＜１＞〜＜７＞のいずれかに記載の医療用多層容器。
＜９＞  前記ガスバリア層（Ｙ）の厚みが、多層容器の総厚みに対して２〜４０％である、＜１＞〜＜８＞のいずれかに記載の医療用多層容器。
＜１０＞  アンプル、バイアル、真空採血管又はプレフィルドシリンジである、＜１＞〜＜９＞のいずれかに記載の医療用多層容器。
＜１１＞  射出ブロー成形品である、＜１＞〜＜１０＞のいずれか１つに記載の医療用多層容器。
＜１２＞  ＜１＞〜＜１０＞のいずれか１つに記載の医療用多層容器を射出ブロー成形により成形することを含む、医療用多層容器の製造方法。
【発明の効果】
【００１１】
本発明の医療用多層容器は、加熱殺菌処理が必要な医療用包装材料として好適なガスバリア性及び透明性を有する。したがって、内容物を長期保存することができ、しかも加熱殺菌処理後においても内容物を視認することができ、ガラス容器の代替品として顧客の利便性向上を図ることができる。
【発明を実施するための形態】
【００１２】
以下において、本発明の内容について詳細に説明する。尚、本明細書において「〜」とはその前後に記載される数値を下限値及び上限値として含む意味で使用される。
【００１３】
本発明の医療用多層容器（以下、「本発明の多層容器」ともいう。）は、ポリオレフィン樹脂の少なくとも１種以上の水蒸気バリア性ポリマーを主成分とする層、好ましくは、シクロオレフィンポリマー、シクロオレフィンコポリマー（以下、「ＣＯＣ」と略することがある。）、及びポリプロピレン類（以下、「ＰＰ」と略することがある。）からなる群より選択される少なくとも１種以上の水蒸気バリア性ポリマーを主成分とする層（以下、「水蒸気バリア層」と略することがある。）（Ｘ）と、ガスバリア層（Ｙ）とを少なくとも含む。
【００１４】
本発明の多層容器における層構成は特に限定されず、水蒸気バリア層（Ｘ）（以下、単に、「層（Ｘ）ということがある」）及びガスバリア層（Ｙ）（以下、単に、「層（Ｘ）ということがある」）の数や種類は特に限定されない。
本発明の医療用多層容器を構成する層の数は、少なくとも３層からなることが好ましく、３〜１０層がより好ましく、３〜５層が更に好ましい。
本発明の医療用多層容器における、層（Ｘ）の数は、１〜５層が好ましく、２層〜４層がより好ましい。多層容器における、層（Ｙ）の数は、１層〜３層が好ましく、１層又は２層がより好ましい。
例えば、１層の層（Ｘ）及び１層の層（Ｙ）からなるＸ／Ｙ構成又はＹ／Ｘ構成であってもよく、２層の層（Ｘ）及び１層の層（Ｙ）からなるＸ／Ｙ／Ｘの３層構成であってもよい。さらに、本発明の多層容器は、層（Ｘ）及び層（Ｙ）が互いに接していてもよいが、必要に応じて接着性熱可塑性樹脂からなる接着層（ＡＤ）等の任意の層を含んでもよい。本発明の多層容器は、水蒸気バリア層（Ｘ）／ガスバリア層（Ｙ）／水蒸気バリア層（Ｘ）を内層から外層へこの順に有する３層構造、又は水蒸気バリア層（Ｘ）／接着層（ＡＤ）／ガスバリア層（Ｙ）／接着層（ＡＤ）／水蒸気バリア層（Ｘ）を内層から外層へこの順に有する５層構造であることが好ましい。これらに限らず、目的に応じて様々な熱可塑性樹脂層を更に積層することが可能である。
本発明の多層容器は、内層及び外層が、前記層（Ｘ）であり、中間層の少なくとも１層が、前記層（Ｙ）であること（Ｘ／Ｙ／Ｘ構成）が好ましい。
ここでの内層とは、多層容器を構成する層のうち、１つの中間層である（Ｙ）層よりも内側に位置する層をいい、外層とは、多層容器を構成する層のうち、１つの中間層である（Ｙ）層よりも外側に位置する層をいう。内層及び外層は、それぞれ、最内層及び最外層であってもよいし、別途、最内層及び最外層を有していてもよい。本発明では、最内層が、少なくとも、層（Ｘ）であることが好ましい。
【００１５】
１．水蒸気バリア層（Ｘ）
本発明の多層容器を構成する水蒸気バリア層（Ｘ）は、ポリオレフィン樹脂の少なくとも１種以上の水蒸気バリア性ポリマーを主成分とする層であり、ＣＯＰ、ＣＯＣ、ＰＰからなる群より選択される少なくとも１種以上の水蒸気バリア性ポリマーを主成分とする層であることが好ましい。
【００１６】
ここで、「主成分とする」とは、層（Ｘ）中に、ポリオレフィン樹脂（水蒸気バリア性ポリマー）を層（Ｘ）中に、７０質量％以上、好ましくは８０質量％以上、より好ましくは９０〜１００質量％、更に好ましくは９５〜１００質量％含まれることを意味する。層（Ｘ）は、ポリオレフィン樹脂を１種のみ含んでいても、２種以上含んでいてもよい。２種以上含む場合、ポリオレフィン樹脂の合計量が、上記範囲となる。
層（Ｘ）は、水蒸気バリア性ポリマーに加えて、所望する性能等に応じて、本発明の効果を損なわない範囲で酸化防止剤や艶消剤、耐候安定剤、紫外線吸収剤、結晶化核剤、可塑剤、難燃剤、帯電防止剤等の添加剤を含んでいてもよい。本発明の多層容器は、層（Ｘ）を複数有していてもよく、複数の層（Ｘ）の構成は互いに同一であっても異なっていてもよい。
【００１７】
水蒸気バリア層（Ｘ）の厚みは特に限定されないが、強度及びコストの観点から、２０〜２０００μｍが好ましく、５０〜１５００μｍがより好ましい。ここでいう厚みは、層（Ｘ）が２層以上ある場合は、その合計を層（Ｘ）の厚みとして算出する。
【００１８】
本発明では、特に、水蒸気バリア層（Ｘ）のうち、医療用多層容器の最も内側にある層（Ｘ）の厚みの下限値は、５０μｍ以上であることが好ましく、８０μｍ以上であることがより好ましく、１００μｍ以上であることが更に好ましく、１５０μｍ以上であることが一層好ましい。上記最も内側にある層（Ｘ）の厚みの上限は、４００μｍ以下であることが好ましく、３５０μｍ以下であることがより好ましく、３００μｍ以下であることが更に好ましく、２５０μｍ以下であることが一層好ましい。
また、水蒸気バリア層（Ｘ）のうち、医療用多層容器の最も外側にある層（Ｘ）の厚みの下限値は、下限値が、１００μｍ以上であることが好ましく、４００μｍ以上であることがより好ましく、５００μｍ以上であることが更に好ましい。上記最も外側にある層（Ｘ）の厚みの上限は、１０００μｍ以下であることが好ましく、８００μｍ以下であることがより好ましく、７００μｍ以下であることが更に好ましい。
【００１９】
医療用多層容器の最も内側にある層（Ｘ）の厚みと最も外側にある層（Ｘ）の厚みの比（最内層（Ｘ）：最外層（Ｘ））は、１．０：２．０〜１．０：４．０が好ましく、１．０：２．５〜１．０：３．５がより好ましい。
水蒸気バリア性ポリマーは、耐熱性や耐光性などの化学的性質や耐薬品性はポリオレフィン樹脂としての特徴を示し、機械特性、溶融、流動特性、寸法精度などの物理的性質は非晶性樹脂としての特徴を示すことから最も好ましい材質である。
【００２０】
ポリオレフィン樹脂
本発明で用いるポリオレフィン樹脂は、特に定めるものではなく、公知のポリオレフィン樹脂を用いることができる。具体的には、特開２０１４−０６８７６７号公報の段落０１０１〜０１０３に記載のポリオレフィン樹脂が例示され、これらの内容は本明細書に組み込まれる。
ポリオレフィン樹脂は、ＣＯＰ、ＣＯＣ及びポリプロピレン類（ＰＰ）が好ましい。ＣＯＰ及びＣＯＣは、耐熱性や耐光性などの化学的性質や耐薬品性はポリオレフィン樹脂としての特徴を示し、かつ、機械特性、溶融、流動特性、寸法精度などの物理的性質は非晶性樹脂としての特徴を示すことから好ましい。一方、ＰＰは、耐油性の観点から好ましい。
【００２１】
１−１．シクロオレフィンポリマー（ＣＯＰ）
ＣＯＰとは、例えば、ノルボルネンを開環重合し水素添加した重合物である。ＣＯＰは例えば特開平５−３１７４１１号公報に記載されており、日本ゼオン（株）製のＺＥＯＮＥＸ（登録商標）又はＺＥＯＮＯＲ（登録商標）や大協精工（株）製のＤａｉｋｙｏ  Ｒｅｓｉｎ  ＣＺ（登録商標）として市販されている。
【００２２】
１−２．シクロオレフィンコポリマー（ＣＯＣ）
ＣＯＣとは、例えば、ノルボルネンとエチレン等のオレフィンを原料とした共重合体、及びテトラシクロドデセンとエチレン等のオレフィンを原料とした共重合体である。ＣＯＣは、例えば三井化学（株）製、アペル（登録商標）として市販されている。
【００２３】
１−３．ポリプロピレン類
ＰＰとしては、プロピレンホモポリマー、プロピレン−エチレンブロック共重合体、プロピレン−エチレンランダム共重合体等の公知のポリマーを使用することができる。市販品としては、ＢＯＲＥＡＬＩＳ社製、Ｂｏｒｍｅｄ  ＲＢ８４５ＭＯなどが挙げられる。
【００２４】
２．ガスバリア層（Ｙ）
本発明の多層容器を構成するガスバリア層（Ｙ）は、容器外部から進入する酸素を遮断し、容器内の内容物の酸化劣化を防止する役割を有する。良好なガスバリア性の観点から、ガスバリア層（Ｙ）の２３℃、相対湿度（ＲＨ）６０％環境下における酸素透過係数が１．０ｍＬ・ｍｍ／（ｍ２・ｄａｙ・ａｔｍ）以下であることが好ましく、０．０５〜０．８ｍＬ・ｍｍ／（ｍ２・ｄａｙ・ａｔｍ）であることがより好ましい。酸素透過係数は、ＡＳＴＭ  Ｄ３９８５に準じて測定することができ、例えば「ＯＸ−ＴＲＡＮ（登録商標）  ２／６１」（Ｍｏｃｏｎ社製）を使用して測定することができる。
【００２５】
本発明の多層容器は、ガスバリア層（Ｙ）を複数有していてもよく、複数のガスバリア層（Ｙ）の構成は互いに同一であっても異なっていてもよい。ガスバリア層（Ｙ）の厚みは特に限定されないが、ガスバリア性、透明性及びコストの観点から、１〜８００μｍが好ましく、１００〜７００μｍがより好ましい。ここでいう厚みは、層（Ｙ）が２層以上ある場合は、その合計を層（Ｙ）の厚みとして算出する。
また、本発明の多層容器におけるガスバリア層（Ｙ）の厚みは、ガスバリア性、透明性及びコストの観点から、多層容器の総厚みに対して２〜４０％の範囲であることが好ましく、より好ましくは５〜３８％であり、更に好ましくは１０〜３５％である。多層容器におけるガスバリア層（Ｙ）の厚みは、容器を切断し、水蒸気バリア層（Ｘ）から剥離することによって測定できる。
ガスバリア層（Ｙ）の厚みは、本発明の多層容器の最も内側にある層（Ｘ）との厚みとの比（層（Ｙ）：最内層（Ｘ））が０．５：１．５〜１．５：０．５が好ましく、０．８：１．２〜１．２：０．８がより好ましい。また、本発明の多層容器の最も外側にある層（Ｘ）との厚みの比が（層（Ｙ）：最外層（Ｘ））が１．０：２．０〜１．０：４．０が好ましく、１．０：２．５〜１．０：３．５がより好ましい。
【００２６】
３．ポリアミド樹脂組成物（Ｐ）
本発明の多層容器を構成するガスバリア層（Ｙ）は、ポリアミド樹脂組成物（Ｐ）からなる。ポリアミド樹脂組成物（Ｐ）は、キシリレンジアミンに由来する構成単位を７０モル％以上含むジアミン単位と、炭素数６〜１８の直鎖脂肪族ジカルボン酸に由来する構成単位を７０モル％以上含むジカルボン酸単位とを含むポリアミド樹脂（Ａ）１０〜４５質量％、及び、ポリヘキサメチレンイソフタルアミド／ポリヘキサメチレンテレフタルアミドコポリマー（Ｂ）（以下、「Ｎ−６Ｉ／６Ｔ」と略することがある。また、ポリアミド樹脂（Ｂ）ともいう。）９０〜５５質量％を含む。
【００２７】
３−１．ポリアミド樹脂（Ａ）
ポリアミド樹脂（Ａ）は、キシリレンジアミンに由来する構成単位を７０モル％以上含むジアミン単位と、炭素数６〜１８の直鎖脂肪族ジカルボン酸に由来する構成単位を７０モル％以上含むジカルボン酸単位とを含むキシリレン基含有ポリアミドである。
【００２８】
＜ジアミン単位＞
ポリアミド樹脂（Ａ）のジアミン単位は、キシリレンジアミンに由来する構成単位を７０モル％以上含む。ポリアミド樹脂（Ａ）のジアミン単位中における、キシリレンジアミンに由来する構成単位の含有量は、好ましくは８０〜１００モル％、より好ましくは９０〜１００モル％、一層好ましくは９５〜１００モル％である。
【００２９】
キシリレンジアミンとしては、メタキシリレンジアミン、パラキシリレンジアミン又はこれらの混合物が好ましく、メタキシリレンジアミン、又はメタキシリレンジアミンとパラキシリレンジアミンとの混合物がより好ましい。優れたガスバリア性を発現させる観点からは、ポリアミド樹脂（Ａ）のジアミン単位中に、メタキシリレンジアミンに由来する構成単位を好ましくは７０モル％以上、より好ましくは８０〜１００モル％、更に好ましくは９０〜１００モル％、一層好ましくは９５〜１００モル％含む。
【００３０】
キシリレンジアミン以外のジアミン単位を構成しうるジアミン化合物としては、テトラメチレンジアミン、ペンタメチレンジアミン、２−メチルペンタンジアミン、ヘキサメチレンジアミン、ヘプタメチレンジアミン、オクタメチレンジアミン、ノナメチレンジアミン、デカメチレンジアミン、ドデカメチレンジアミン、２，２，４−トリメチル−ヘキサメチレンジアミン、２，４，４−トリメチルヘキサメチレンジアミン等の脂肪族ジアミン；１，３−ビス（アミノメチル）シクロヘキサン、１，４−ビス（アミノメチル）シクロヘキサン、１，３−ジアミノシクロヘキサン、１，４−ジアミノシクロヘキサン、ビス（４−アミノシクロヘキシル）メタン、２，２−ビス（４−アミノシクロヘキシル）プロパン、ビス（アミノメチル）デカリン、ビス（アミノメチル）トリシクロデカン等の脂環族ジアミン；ビス（４−アミノフェニル）エーテル、パラフェニレンジアミン、ビス（アミノメチル）ナフタレン等の芳香環を有するジアミン類等を例示することができるが、これらに限定されるものではない。
【００３１】
＜ジカルボン酸単位＞
ポリアミド樹脂（Ａ）のジカルボン酸単位は、炭素数６〜１８の直鎖脂肪族ジカルボン酸に由来する構成単位を７０モル％以上含む。ポリアミド樹脂（Ａ）のジカルボン酸単位中における、炭素数６〜１８の直鎖脂肪族ジカルボン酸に由来する構成単位の含有量は、好ましくは８０モル％〜１００モル％、より好ましくは９０モル％〜１００モル％であり、一層好ましくは９０モル％〜９７モル％である。
【００３２】
炭素数６〜１８の直鎖脂肪族ジカルボン酸としては、炭素数６〜１８のα，ω−直鎖脂肪族ジカルボン酸が好ましく、アジピン酸、ピメリン酸、スベリン酸、アゼライン酸、セバシン酸、１，１０−デカンジカルボン酸、１，１１−ウンデカンジカルボン酸、１，１２−ドデカンジカルボン酸等を例示できる。これらの中でも、優れた酸素バリア性を発現させる観点から、アジピン酸及びセバシン酸から選ばれる少なくとも１種が好ましく、アジピン酸がより好ましい。これらは単独で又は２種以上を組み合わせて用いることができる。
【００３３】
炭素数６〜１８の直鎖脂肪族ジカルボン酸以外のジカルボン酸成分としては、シュウ酸、マロン酸、コハク酸、グルタル酸等の脂肪族ジカルボン酸；テレフタル酸、イソフタル酸、２，６−ナフタレンジカルボン酸等の芳香族ジカルボン酸等を例示できるが、これらに限定されるものではない。これらは単独で又は２種以上を組み合わせて用いることができる。
【００３４】
医療用多層容器の透明性、特に加熱殺菌後の透明性の観点からは、ポリアミド樹脂（Ａ）のジカルボン酸単位が、炭素数６〜１８の直鎖脂肪族ジカルボン酸に由来する構成単位及び芳香族ジカルボン酸単位に由来する構成単位を含むことが好ましい。芳香族ジカルボン酸としては、イソフタル酸及び２，６−ナフタレンジカルボン酸から選ばれる少なくとも１種が好ましく、イソフタル酸がより好ましい。
ポリアミド樹脂（Ａ）のジカルボン酸単位中における、炭素数６〜１８の直鎖脂肪族ジカルボン酸に由来する構成単位と芳香族ジカルボン酸に由来する構成単位とのモル比は、ポリアミド樹脂（Ａ）のジカルボン酸単位を１００モル％としたとき、炭素数６〜１８の直鎖脂肪族ジカルボン酸と芳香族ジカルボン酸とのモル比（直鎖脂肪族ジカルボン酸／芳香族ジカルボン酸）は、好ましくは８０／２０〜９９／１、より好ましくは８５／１５〜９８／２、更に好ましくは９０／１０〜９７／３である。
【００３５】
特に、本発明におけるポリアミド樹脂（Ａ）は、メタキシリレンジアミンに由来する構成単位を９０モル％以上含むジアミン単位と、アジピン酸に由来する構成単位を９０〜１００モル％と、イソフタル酸に由来する構成単位を１０〜０モル％含むジカルボン酸単位とを含むことが好ましく、メタキシリレンジアミンに由来する構成単位を９５モル％以上含むジアミン単位と、アジピン酸に由来する構成単位を９０〜９７モル％とイソフタル酸に由来する構成単位を１０〜３モル％含むジカルボン酸単位とを含むことがより好ましい。
【００３６】
尚、本発明で用いるポリアミド樹脂（Ａ）は、ジアミン単位及びジカルボン酸単位から構成されるが、ジアミン単位及びジカルボン酸単位以外の構成単位や、末端基等の他の部位を含みうる。他の構成単位としては、ε−カプロラクタム、バレロラクタム、ラウロラクタム、ウンデカラクタム等のラクタム、１１−アミノウンデカン酸、１２−アミノドデカン酸等のアミノカルボン酸等由来の構成単位が例示できるが、これらに限定されるものではない。さらに、本発明で用いるポリアミド樹脂（Ａ）は、合成に用いた添加剤等の微量成分が含まれうる。本発明で用いるポリアミド樹脂（Ａ）は、通常、９５質量％以上、好ましくは９８質量％以上が、ジアミン単位又はジカルボン酸単位である。
【００３７】
＜ポリアミド樹脂（Ａ）の製造＞
ポリアミド樹脂（Ａ）の製造は、特に限定されるものではなく、任意の方法、重合条件により行うことができる。例えば、ジアミン成分とジカルボン酸成分とからなる塩を水の存在下に加圧状態で昇温し、加えた水及び縮合水を除きながら溶融状態で重合させる方法によりポリアミド樹脂（Ａ）を製造することができる。また、ジアミン成分を溶融状態のジカルボン酸成分に直接加えて、常圧下で重縮合する方法によってもポリアミド樹脂（Ａ）を製造することができる。この場合、反応系を均一な液状態で保つために、ジアミン成分をジカルボン酸成分に連続的に加え、その間、反応温度が生成するオリゴアミド及びポリアミドの融点よりも下回らないように反応系を昇温しつつ、重縮合が進められる。重縮合時に分子量調整剤として少量のモノアミンやモノカルボン酸を加えてもよい。
【００３８】
ポリアミド樹脂（Ａ）は、溶融重合法により重縮合した後、さらに固相重合することにより製造されたものであることが好ましい。溶融重縮合法としては、例えばジアミン成分とジカルボン酸成分とからなるナイロン塩を、水の存在下に加圧下で昇温し、加えた水及び縮合水を除きながら溶融状態で重合させる方法が挙げられる。また、ジアミン成分を溶融状態のジカルボン酸成分に直接加えて、重縮合する方法を挙げることもできる。この場合、反応系を均一な液状状態に保つために、ジアミン成分をジカルボン酸成分に連続的に加え、その間、反応温度が生成するオリゴアミド及びポリアミド樹脂の融点よりも下回らないように反応系を昇温しつつ重縮合が進められる。
【００３９】
固相重合は、溶融重縮合で得られたポリマーを一旦取り出した後に行うことが好ましい。固相重合で用いられる加熱装置としては、連続式の加熱装置よりも、気密性に優れ高度に酸素とポリアミド樹脂との接触を絶つことができる回分式加熱装置が好ましく、特にタンブルドライヤー、コニカルドライヤー、ロータリードライヤー等と称される回転ドラム式の加熱装置及びナウタミキサーと称される内部に回転翼を備えた円錐型の加熱装置が好適に使用できるが、これらに限定されるものではない。
【００４０】
ポリアミド樹脂の固相重合工程は、例えば、ポリアミド樹脂ペレット同士が融着したり、ポリアミド樹脂ペレットが装置内壁に付着したりしないように、ポリアミド樹脂の結晶化度を高める第一の工程、ポリアミド樹脂の分子量を高める第二の工程、所望の分子量まで固相重合を進めた後にポリアミド樹脂を冷却する第三の工程により進められることが好ましい。第一の工程はポリアミド樹脂のガラス転移温度以下で行うことが好ましい。第二の工程は減圧下でポリアミド樹脂の融点よりも低い温度で行うことが好ましいが、これに限定されるものではない。
【００４１】
＜ポリアミド樹脂（Ａ）の物性＞
ポリアミド樹脂の重合度の指標としては、相対粘度が一般的に使われる。本発明に用いられるポリアミド樹脂（Ａ）の相対粘度は、水蒸気バリア層（Ｘ）の溶融粘度及び共射出成形性の観点から、好ましくは２．２〜４．０、より好ましくは２．３〜３．５、更に好ましくは２．４〜３．０である。なお、相対粘度の測定方法は、実施例に記載の方法に従う。
【００４２】
また、ポリアミド樹脂（Ａ）の融点は、成形加工性の観点から、好ましくは２００〜２５０℃、より好ましくは２１０〜２４５℃、更に好ましくは２２０〜２４０℃である。
【００４３】
３−２．ポリアミド樹脂（Ｂ）
ポリアミド樹脂（Ｂ）は、ポリヘキサメチレンイソフタルアミド／ポリヘキサメチレンテレフタルアミドコポリマーであり、テレフタル酸、イソフタル酸、及びヘキサメチレンジアミンを重縮合して得られる共重合体である。ポリアミド樹脂（Ｂ）は非晶性ポリアミド樹脂であり、ポリアミド樹脂組成物（Ｐ）においてポリアミド樹脂（Ａ）の結晶化速度を低下させ、成形性を向上させる。Ｎ−６Ｉ／６Ｔは、ブロック共重合体であってもランダム共重合体であってもよい。Ｎ−６Ｉ／６Ｔとしては市販品を用いることができ、例えば「ノバミッド（登録商標）Ｘ２１」（ＤＳＭジャパンエンジニアリングプラスチックス（株）製）、「Ｓｅｌａｒ（登録商標）  ＰＡ  ３４２６」（三井・デュポンポリケミカル（株）製）、「Ｇｒｉｖｏｒｙ（登録商標）  Ｇ２１」（エムスケミー・ジャパン（株）製）を用いてもよい。
Ｎ−６Ｉ／６Ｔは、本発明の趣旨を逸脱しない範囲で、テレフタル酸、イソフタル酸、及びヘキサメチレンジアミン由来の構成単以外の他の構成単位や、末端基等の他の部位を含みうる。他の構成単位としては、ε−カプロラクタム、バレロラクタム、ラウロラクタム、ウンデカラクタム等のラクタム、１１−アミノウンデカン酸、１２−アミノドデカン酸等のアミノカルボン酸等由来の構成単位が例示できるが、これらに限定されるものではない。さらに、本発明で用いるＮ−６Ｉ／６Ｔは、合成に用いた添加剤等の微量成分が含まれうる。本発明で用いるＮ−６Ｉ／６Ｔは、通常、９５質量％以上、好ましくは９８質量％以上が、より好ましくは９９質量％以上が、テレフタル酸、イソフタル酸又はヘキサメチレンジアミン由来の構成単位である。
【００４４】
ポリアミド樹脂組成物（Ｐ）におけるポリアミド樹脂（Ａ）及びポリアミド樹脂（Ｂ）の含有量は、（Ａ）：（Ｂ）が１０〜４５質量％：９０〜５５質量％であり、好ましくは１５〜４０質量％：８５〜６０質量％であり、より好ましくは、２０〜４０質量％：８０〜６０質量％であり、更に好ましくは２０〜３５質量％：８０〜６５質量％であり、一層好ましくは、２５〜３５質量％：７５〜６５質量％である。ポリアミド樹脂（Ｂ）の含有量が５５質量％未満では、ポリアミド樹脂（Ａ）の結晶化を遅延させる効果が不十分であるため、射出ブロー成形の際に結晶化によるブロー不良、白化等の不良を生じる。ポリアミド樹脂（Ｂ）の含有量が９０質量％を超えると、熱成形性は良好となるが、ガスバリア性が低下するため好ましくない。特に、酸素バリア性を向上させる観点からは、ポリアミド樹脂（Ａ）の割合が４５質量％を超える方が好ましいが、本発明では、あえて、上記（Ａ）と（Ｂ）の比率を採用することにより、医療用多層容器に、総合的に優れた性能を構成とすることに成功したものである。
本発明におけるポリアミド樹脂組成物（Ｐ）は、ポリアミド樹脂（Ａ）及びポリアミド樹脂（Ｂ）の合計量が８０質量％以上を占めることが好ましく、９０質量％以上を占めることがより好ましく、９５質量％以上を占めることがさらに好ましく、９９質量％以上を占めることが一層好ましい。
ポリアミド樹脂（Ａ）及びポリアミド樹脂（Ｂ）は、それぞれ、１種のみ含んでいてもよいし、２種以上含んでいてもよい。２種以上含む場合、合計量が、上記範囲となることが好ましい。
また、本発明におけるポリアミド樹脂組成物（Ｐ）は、ポリアミド樹脂（Ａ）及びポリアミド樹脂（Ｂ）以外のポリアミド樹脂を含んでいてもよいが、ポリアミド樹脂（Ａ）及びポリアミド樹脂（Ｂ）以外のポリアミド樹脂は実質的に含まない方が好ましい。実質的に含まないとは、ポリアミド樹脂組成物（Ｐ）の３質量％以下であることをいい、１質量％以下が好ましい。
【００４５】
３−３．添加剤
ポリアミド樹脂組成物（Ｐ）は、本発明の効果を損なわない範囲で、ポリアミド樹脂以外の熱可塑性樹脂、滑剤、艶消剤、耐熱安定剤、耐候安定剤、紫外線吸収剤、結晶化核剤、可塑剤、難燃剤、帯電防止剤、着色防止剤、ゲル化防止剤等の任意の添加剤を含有してもよい。
【００４６】
３−４．ポリアミド樹脂組成物（Ｐ）の製造
ポリアミド樹脂組成物（Ｐ）は、任意の混合方法及び／又は混練方法を適用して、ポリアミド樹脂（Ａ）とポリアミド樹脂（Ｂ）とを混合及び／又は混練することにより調製することができる。混合方法としては、例えば、回転中空容器内にポリアミド樹脂ペレットを投入し混合してもよく、定量フィーダーを用いてホッパーに所定量投入してもよい。混練方法としては、例えば溶融混練が挙げられる。所定量のポリアミド樹脂（Ａ）及びポリアミド樹脂（Ｂ）をドライブレンドし、混合物をホッパーに一括投入して、ポリアミド樹脂組成物（Ｐ）を調製することが特に好ましい。また、ポリアミド樹脂組成物に添加剤を配合する場合、ポリアミド樹脂（Ａ）及び／又はポリアミド樹脂（Ｂ）に添加剤を添加してからポリアミド樹脂（Ａ）とポリアミド樹脂（Ｂ）とを混合及び／又は混練してもよく、ポリアミド樹脂（Ａ）とポリアミド樹脂（Ｂ）とを混合及び／又は混練する際に同時に添加剤を混合及び／又は混練してもよい。
【００４７】
４．任意の層
本発明の多層容器は、前記層（Ｘ）及び（Ｙ）に加えて、所望する性能等に応じて任意の層を含んでいてもよい。そのような任意の層としては、例えば、接着層等が挙げられる。
【００４８】
＜接着層（ＡＤ）＞
本発明の多層容器において、隣接する２つの層の間で実用的な層間接着強度が得られない場合には、当該２つの層の間に接着層を設けることが好ましい。接着層は、接着性を有する熱可塑性樹脂を含むことが好ましい。接着性を有する熱可塑性樹脂としては、例えば、ポリエチレン又はポリプロピレン等のポリオレフィン樹脂をアクリル酸、メタクリル酸、マレイン酸、無水マレイン酸、フマル酸、イタコン酸等の不飽和カルボン酸で変性した酸変性ポリオレフィン樹脂、ポリエステル系ブロック共重合体を主成分とした、ポリエステル系熱可塑性エラストマーが挙げられる。接着層としては、接着性の観点から、層（Ｘ）として用いられている水蒸気バリア性ポリマーと同種の樹脂を変性したものを用いることが好ましい。接着層の厚みは、実用的な接着強度を発揮しつつ成形加工性を確保するという観点から、好ましくは２〜１００μｍ、より好ましくは５〜９０μｍ、更に好ましくは１０〜８０μｍである。
【００４９】
５．医療用多層容器及びその製造方法
本発明の医療用多層容器は、酸素バリア性（ＯＴＲ）が、０．００１００ｍＬ／（０．２１ａｔｍ・ｄａｙ・ｐａｃｋａｇｅ）以下であることが好ましく、０．０００９０ｍＬ／（０．２１ａｔｍ・ｄａｙ・ｐａｃｋａｇｅ）以下であることがより好ましく、０．０００７０ｍＬ／（０．２１ａｔｍ・ｄａｙ・ｐａｃｋａｇｅ）以下であることが更に好ましい。前記酸素バリア性の下限値は、特に定めるものではないが、例えば、０．０００４０ｍＬ／（０．２１ａｔｍ・ｄａｙ・ｐａｃｋａｇｅ）以上、さらには０．０００４５ｍＬ／（０．２１ａｔｍ・ｄａｙ・ｐａｃｋａｇｅ）以上、特には０．０００５０ｍＬ／（０．２１ａｔｍ・ｄａｙ・ｐａｃｋａｇｅ）以上でも十分実用レベルである。
本発明の医療用多層容器は、水蒸気バリア性（ＷＶＴＲ）が０．００１０ｇ／（ｄａｙ・ｐａｃｋａｇｅ）以下であることが好ましく、０．０００８ｇ／（ｄａｙ・ｐａｃｋａｇｅ）以下であることがより好ましく、０．０００７ｇ／（ｄａｙ・ｐａｃｋａｇｅ）以下であることが更に好ましい。前記水蒸気バリア性の下限値は、特に定めるものではないが、例えば、０．０００５ｇ／（ｄａｙ・ｐａｃｋａｇｅ）以上、さらには、０．０００６ｇ／（ｄａｙ・ｐａｃｋａｇｅ）以上でも十分実用レベルである。
【００５０】
本発明の医療用多層容器の１２１℃、３０分処理後のヘイズは、容器の厚みを３００μｍに換算したとき、１０．０％以下であることが好ましく、７．０％以下であることがより好ましく、５．０％以下であることが更に好ましく、４．０％以下であることが一層好ましい。上記ヘイズの下限値は、特に定めるものではないが、１．０％以上、さらには２．５％以上、特には３．０％以上でも十分に実用レベルである。
本発明の医療用多層容器の１２１℃、３０分処理後の全光線透過率は、容器の厚みを３００μｍに換算したとき、７０％以上であることが好ましく、８０％以上であることがより好ましく、８５％以上であることが更に好ましい。上記ヘイズの下限値は、特に定めるものではないが、９５％以下、さらには９３％以下でも十分に実用レベルである。
【００５１】
上記ＯＴＲ及びＷＶＴＲ、並びに、加熱殺菌処理後のヘイズ及び全光線透過率の測定は、後述する実施例に記載の方法に従って行われる。
【００５２】
本発明の医療用多層容器の総厚みは、１００〜３０００μｍであることが好ましく、５００〜２０００μｍであることがより好ましく、８１０〜１２００μｍであることが更に好ましい。
【００５３】
特に、本発明では、医療用多層容器の最内層に、シクロオレフィンポリマー及びシクロオレフィンコポリマーからなる群より選択される少なくとも１種以上の水蒸気バリア性ポリマーを主成分とする層（Ｘ）を用いることが好ましい。このような構成とすることにより、被保存物が医療用多層容器の内側表面に吸着しにくく、また、内側表面が溶出しにくいため好ましい。特に、医療用の容器では、被保存物が医薬品等であるため、有効成分が医療用の容器の内層へ付着したり、内層表面が溶出すると、薬効等に影響を与えたりすることがあるが、本発明では、上記構成とすることにより、この問題をより効果的に回避できる。
【００５４】
本発明の医療用多層容器は、好ましくは、射出（インジェクション）成形又は射出ブロー（インジェクションブロー）成形により製造され、射出（インジェクション）ブロー成形がより好ましい。射出ブロー成形を行うことにより、得られる多層容器について、高圧蒸気下で滅菌しても変形しにくくでき、白化を効果的に抑制し、さらに、バリア性を高く維持することができる。射出ブロー成形では、まず射出成形により試験管状のプリフォーム（パリソン）を成形し、次いでプリフォームをある程度加熱された状態を保ったまま最終形状金型（ブロー金型）に嵌め、口部から空気を吹込み、プリフォームを膨らませて金型に密着させ、冷却固化させることでボトル状に成形することができる。
【００５５】
プリフォームの成形には、通常の射出成形法を適用することができる。例えば、２台以上の射出機を備えた成形機及び射出用金型を用いて、水蒸気バリア層（Ｘ）を構成する材料及びガスバリア層（Ｙ）を構成する材料をそれぞれの射出シリンダーから金型ホットランナーを通して、キャビティー内に射出して、射出用金型の形状に対応した多層プリフォームを製造することができる。
【００５６】
また、先ず、水蒸気バリア層（Ｘ）を構成する材料を射出シリンダーから射出し、次いでガスバリア層（Ｙ）を構成する材料を別の射出シリンダーから水蒸気バリア層（Ｘ）を構成する樹脂と同時に射出し、次に水蒸気バリア層（Ｘ）を構成する樹脂を必要量射出してキャビティーを満たすことにより３層構造Ｘ／Ｙ／Ｘの多層プリフォームを製造できる。あるいは、先ず、水蒸気バリア層（Ｘ）を構成する材料を射出し、次いでガスバリア層（Ｙ）を構成する材料を単独で射出し、最後に水蒸気バリア層（Ｘ）を構成する材料を必要量射出して金型キャビティーを満たすことにより、５層構造Ｘ／Ｙ／Ｘ／Ｙ／Ｘの多層プリフォームを製造できる。
【００５７】
上述した最終形状金型を好ましくは１２０〜１７０℃、より好ましくは１３０〜１６０℃に加熱してブロー時に、成形体の器壁の外側を金型内面に所定時間接触させる。
【００５８】
他のブロー成形体の製造方法としては、前記多層プリフォームを、一次ストレッチブロー金型を用いて最終ブロー成形体よりも大きい寸法の一次ブロー成形体とし、次いでこの一次ブロー成形体を加熱収縮させた後、二次金型を用いてストレッチブロー成形を行って最終ブロー成形体とする二段ブロー成形を採用してもよい。このブロー成形体の製造方法によれば、ブロー成形体の底部が十分に延伸薄肉化され、熱間充填、加熱滅菌時の底部の変形、耐衝撃性に優れたブロー成形体を得ることができる。
【００５９】
本発明の多層容器には、無機物又は無機酸化物の蒸着膜や、アモルファスカーボン膜をコーティングしてもよい。無機物又は無機酸化物としては、アルミニウムやアルミナ、酸化珪素等が挙げられる。無機物又は無機酸化物の蒸着膜は、本発明の多層容器から、アセトアルデヒドやホルムアルデヒド等の溶出物を遮蔽できる。蒸着膜の形成方法は特に限定されず、例えば、真空蒸着法、スパッタリング法、イオンプレーティング法等の物理蒸着法や、ＰＥＣＶＤ（plasma CVD, plasma-enhanced chemical vapor deposition）等の化学蒸着法等が挙げられる。蒸着膜の厚みは、ガスバリア性、遮光性及び耐屈曲性等の観点から、好ましくは５〜５００ｎｍ、より好ましくは５〜２００ｎｍである。アモルファスカーボン膜はダイヤモンド状炭素膜で、ｉカーボン膜又は水素化アモルファスカーボン膜とも呼ばれる硬質炭素膜である。膜の形成方法としては、排気により中空成形体の内部を真空にし、そこへ炭素源ガスを供給し、プラズマ発生用エネルギーを供給することにより、その炭素源ガスをプラズマ化させる方法が例示され、これにより、容器内面にアモルファスカーボン膜を形成させることができる。アモルファスカーボン膜は酸素や二酸化炭素のような低分子無機ガスの透過度を著しく減少させることができるだけでなく、臭いを有する各種の低分子有機化合物の収着を抑制することができる。アモルファスカーボン膜の厚みは、低分子有機化合物の収着抑制効果、ガスバリア性の向上効果、プラスチックとの密着性、耐久性及び透明性等の観点から、５０〜５０００ｎｍが好ましい。
【００６０】
本発明の医療用多層容器は、特にアンプル、バイアル、真空採血管又はプレフィルドシリンジ（好ましくは、プレフィルドシリンジ用のバレル（外筒））として好適である。
アンプル、バイアル、真空採血管及びプレフィルドシリンジの詳細としては、特開２０１５−０４８０９７号公報の段落００７４〜００８０の記載を参酌でき、これらの内容は本明細書に組み込まれる。
【００６１】
本発明の医療用多層容器の被保存物は特に限定されるものではないが、ビタミンＡ、ビタミンＢ２、ビタミンＢ１２、ビタミンＣ、ビタミンＤ、ビタミンＥ、ビタミンＫなどのビタミン剤、アトロピンなどのアルカロイド、アドレナリン、インシュリンなどのホルモン剤、ブドウ糖、マルトースなどの糖類、セフトリアキソン、セファロスポリン、シクロスポリンなどの抗生物質、オキサゾラム、フルニトラゼパム、クロチアゼパム、クロバザムなどのベンゾジアゼピン系薬剤等、任意の天然物や化合物が例示される。
【００６２】
本発明の医療用多層容器を加熱殺菌処理する方法としては、例えば水蒸気式、熱水貯湯式、シャワー式等が挙げられる。また、殺菌処理温度としては、好ましくは８０℃〜１４０℃の範囲であり、殺菌時間としては好ましくは１０〜１２０分である。
また、本発明の医療用多層容器は、紫外線、マイクロ波、ガンマ線等の電磁波殺菌、エチレンオキサイド等のガス処理、過酸化水素や次亜塩素酸等の薬剤殺菌等を行ってもよい。
【実施例】
【００６３】
以下に、実施例に基づいて本発明を更に詳細に説明するが、本発明はこれらの実施例に限定されるものではない。なお、本実施例において各種測定は以下の方法により行った。【００６４】
（１）相対粘度
ポリアミド樹脂０．２ｇを精秤し、９６質量％の硫酸水溶液２０ｍＬに２０〜３０℃で撹拌溶解した。ポリアミド樹脂を完全に溶解した後、速やかに粘度計に溶液５ｍＬを取り、２５℃の恒温漕中で１０分間放置後、落下時間（ｔ）を測定した。また、９６質量％の硫酸水溶液そのものの落下時間（ｔ０）も同様に測定した。ｔ及びｔ０から次式により相対粘度を算出した。尚、粘度の測定には、キャノンフェンスケ型粘度計を用いた。
相対粘度＝ｔ／ｔ０【００６５】
（２）多層容器の酸素バリア性（ＯＴＲ）
２３℃、医療用多層容器内部の相対湿度１００％、医療用多層容器の外部の相対湿度５０％における多層容器の酸素透過率（ＯＴＲ）を、ＡＳＴＭ  Ｄ３９８５に準じて、酸素透過率測定装置を使用して測定した。測定値が低いほど、酸素バリア性が良好であることを示す。
尚、酸素透過率測定装置としては、Ｍｏｃｏｎ社製、製品名：「ＯＸ−ＴＲＡＮ（登録商標）  ２／６１」を用いた。【００６６】
（３）医療用多層容器の水蒸気バリア性（ＷＶＴＲ）
４０℃、医療用多層容器の相対湿度１００％の雰囲気下にて、測定開始から１０日目の水蒸気透過率（ＷＶＴＲ）を測定した。測定は、水蒸気透過率測定装置（ＭＯＣＯＮ社製、製品名：「ＰＥＲＭＡＴＲＡＮ−Ｗ（登録商標）  ３/３３Ｇ」）を使用した。測定値が低いほど、水蒸気バリア性が良好であることを示す。【００６７】
（４）加熱殺菌処理後の多層容器の透明性（ヘイズ及び全光線透過率）
オートクレーブを用いて多層容器を１２１℃、３０分間加熱殺菌処理（レトルト処理）し、前記処理後の医療用多層容器の側面部を切り出してヘイズ及び全光線透過率を測定した。ヘイズの測定は、ＪＩＳ  Ｋ７１３６に準じて行った。また、全光線透過率の測定は、ＪＩＳ  Ｋ７３７５に準じて行った。なお、前記加熱殺菌処理時間には、加熱（昇温）及び冷却時間は含まれない。測定箇所における厚みを測定し、厚み３００μｍに換算した値とした。
オートクレーブは、（株）トミー精工製、製品名：「ＳＲ−２４０」を用いた。測定装置は、色彩・濁度測定器（日本電色工業（株）製、製品名：「ＣＯＨ−３００Ａ」）を使用した。【００６８】
（５）多層容器の耐油性試験
多層容器に、オイル（成分は中鎖脂肪酸トリグリセリド１００％、炭素鎖８〜１２の脂肪酸グリセリド）を１０ｍＬ注ぎ、４０℃で６ヶ月保存した。多層容器の外観に変化の無いものを○、多層容器よりオイルが漏れ出たものを×とした。オイルは、日清ＭＣＴを用いた。【００６９】
実施例１
まず、メタキシリレンジアミン単位とアジピン酸単位とからなるＮ−ＭＸＤ６（三菱ガス化学（株）製、商品名：「ＭＸナイロンＳ６００７」、相対粘度＝２．６５、ポリアミド樹脂（Ａ１））及びＮ−６Ｉ／６Ｔ（ＤＳＭジャパンエンジニアリングプラスチックス（株）製、商品名：「ノバミッド（登録商標）Ｘ２１」、ポリアミド樹脂（Ｂ１））をそれぞれ所定量、単軸押出機に投入して混練、ペレット化することで、ポリアミド樹脂（Ａ１）３０質量％とポリアミド樹脂（Ｂ１）７０質量％とからなるポリアミド樹脂組成物（Ｐ１）を調製した。【００７０】
次に、下記の条件により、層（Ｘ）を構成する材料を射出シリンダーから射出し、次いで層（Ｙ）を構成する材料を別の射出シリンダーから、層（Ｘ）を構成する樹脂と同時に射出し、次に層（Ｘ）を構成する樹脂を必要量射出してキャビティーを満たすことにより、（Ｘ）／（Ｙ）／（Ｘ）の３層構成の多層プリフォーム（２１．５ｇ）を得た。なお、層（Ｘ）を構成する樹脂としては、シクロオレフィンポリマー（日本ゼオン（株）製、商品名：「ＺＥＯＮＥＸ（登録商標）６９０Ｒ」）を使用した。層（Ｙ）を構成する樹脂としては、上記ポリアミド樹脂組成物（Ｐ１）を使用した。得られたプリフォームを所定の温度まで冷却後、二次加工として、ブロー金型へ移行しブロー成形を行うことで多層バイアルを製造した。【００７１】
（多層バイアルの形状）
全長４５ｍｍ、外径２４ｍｍφ、肉厚１．０ｍｍ、外側水蒸気バリア層（Ｘ）厚み６００μｍ、ガスバリア層（Ｙ）厚み２００μｍ、内側水蒸気バリア層（Ｘ）厚み２００μｍとした。なお、多層バイアルの製造には、射出ブロー一体型成形機（日精エー・エス・ビー機械社製、型式：「ＡＳＢ１２Ｎ／１０Ｔ」、４個取り）を使用した。
（バイアルの成形条件）
層（Ｘ）用の射出シリンダー温度：３００℃
層（Ｙ）用の射出シリンダー温度：２８０℃
射出金型内樹脂流路温度    ：３００℃
ブロー温度                ：１５０℃
ブロー金型冷却水温度      ：  ４０℃【００７２】
実施例２
撹拌機、分縮器、冷却器、滴下槽、及び窒素ガス導入管を備えたジャケット付きの３Ｌ反応缶にアジピン酸（ＡＡ）４．７０ｍｏｌとイソフタル酸（ＩＰＡ）（エイ・ジイ・インタナショナル・ケミカル（株）製）０．３０ｍｏｌとを秤量して仕込み、十分窒素置換し、さらに少量の窒素気流下に１６０℃で撹拌混合しながら溶融させスラリー状とした。これに、メタキシリレンジアミン（ＭＸＤＡ）４．９７ｍｏｌを撹拌下に１６０分を要して滴下した。この間、内温は連続的に２５０℃まで上昇させた。メタキシリレンジアミンの滴下とともに留出する水は、分縮器及び冷却器を通して系外に除いた。メタキシリレンジアミン滴下終了後、内温を２６０℃まで昇温し、１時間反応を継続した。得られたポリマーを反応缶下部のノズルからストランドとして取り出し、水冷した後ペレット形状に切断し、アジピン酸とイソフタル酸のモル比が９４：６となるポリアミド樹脂ペレットを得た。【００７３】
次に、このペレットをステンレス製の回転ドラム式の加熱装置に仕込み、５ｒｐｍで回転させた。十分窒素置換し、さらに少量の窒素気流下にて反応系内を室温から１４０℃まで昇温した。反応系内温度が１４０℃に達した時点で１ｔｏｒｒ以下まで減圧を行い、更に系内温度を１３０分間で１９０℃まで昇温した。系内温度が１９０℃に達した時点から、同温度にて３０分間、固相重合反応を継続した。反応終了後、減圧を終了し窒素気流下にて系内温度を下げ、６０℃に達した時点でペレットを取り出し、ポリアミド樹脂（Ａ２）を得た。ポリアミド樹脂（Ａ２）の相対粘度は２．６８であった。【００７４】
ポリアミド樹脂（Ａ１）に代えてポリアミド樹脂（Ａ２）を使用したこと以外は、実施例１と同様にしてポリアミド樹脂組成物（Ｐ２）を調製した。ポリアミド樹脂組成物（Ｐ１）に代えてポリアミド樹脂組成物（Ｐ２）を用いたこと以外は、実施例１と同様にして多層バイアルを製造した。【００７５】
実施例３
実施例２において、ポリアミド樹脂（Ａ２）及びポリアミド樹脂（Ｂ１）の配合比を変更して、混練、ペレット化することで、ポリアミド樹脂（Ａ２）４０質量％とポリアミド樹脂（Ｂ１）６０質量％とからなるポリアミド樹脂組成物（Ｐ３）を調製した。ポリアミド樹脂組成物（Ｐ１）に代えてポリアミド樹脂組成物（Ｐ３）を用いたこと以外は、実施例１と同様にして多層バイアルを製造した。【００７６】
実施例４
実施例２において、ポリアミド樹脂（Ａ２）及びポリアミド樹脂（Ｂ１）の配合比を変更して、混練、ペレット化することで、ポリアミド樹脂（Ａ２）１５質量％とポリアミド樹脂（Ｂ１）８５質量％とからなるポリアミド樹脂組成物（Ｐ４）を調製した。ポリアミド樹脂組成物（Ｐ１）に代えてポリアミド樹脂組成物（Ｐ４）を用いたこと以外は、実施例１と同様にして多層バイアルを製造した。【００７７】
実施例５〜８
層（Ｘ）を構成する樹脂として、シクロオレフィンポリマー（日本ゼオン（株）製、商品名：「ＺＥＯＮＥＸ（登録商標）６９０Ｒ」）に変えてシクロオレフィンコポリマー（ＴＯＰＡＳ  ＡＤＶＡＮＣＥＤ  ＰＯＬＹＭＥＲＳ  ＧｍｂＨ社製、商品名：「ＴＯＰＡＳ（登録商標）６０１３Ｓ−０４」）を用いたこと以外は、実施例１〜４と同様にして多層バイアルを製造した。【００７８】
実施例９〜１２
層（Ｘ）を構成する樹脂として、シクロオレフィンポリマー（日本ゼオン（株）製、商品名：「ＺＥＯＮＥＸ（登録商標）６９０Ｒ」）に変えてポリプロピレン（ＢＯＲＥＡＬＩＳ社製、商品名：「Ｂｏｒｍｅｄ  ＲＢ８４５ＭＯ」）を用いたこと以外は、実施例１〜４と同様にして多層バイアルを製造した。【００７９】
比較例１
ポリアミド樹脂組成物（Ｐ１）に代えてポリアミド樹脂（Ｂ１）を用いたこと以外は、実施例１と同様にして多層バイアルを製造した。【００８０】
比較例２
ポリアミド樹脂組成物（Ｐ１）に代えてポリアミド樹脂（Ａ１）を用いたこと以外は、実施例１と同様にして多層バイアルを製造した。【００８１】
比較例３
ポリアミド樹脂組成物（Ｐ１）に代えてポリアミド樹脂（Ａ２）を用いたこと以外は、実施例１と同様にして多層バイアルを製造した。【００８２】
比較例４
実施例１において、ポリアミド樹脂（Ａ１）及びポリアミド樹脂（Ｂ１）の配合比を変更して、混練、ペレット化することで、ポリアミド樹脂（Ａ１）７０質量％とポリアミド樹脂（Ｂ１）３０質量％とからなるポリアミド樹脂組成物（Ｐ５）を調製した。ポリアミド樹脂組成物（Ｐ１）に代えてポリアミド樹脂組成物（Ｐ５）を用いたこと以外は、実施例１と同様にして多層バイアルを製造した。【００８３】
比較例５
実施例２において、ポリアミド樹脂（Ａ２）及びポリアミド樹脂（Ｂ１）の配合比を変更して、混練、ペレット化することで、ポリアミド樹脂（Ａ２）７０質量％とポリアミド樹脂（Ｂ１）３０質量％とからなるポリアミド樹脂組成物（Ｐ６）を調製した。  ポリアミド樹脂組成物（Ｐ１）に代えてポリアミド樹脂組成物（Ｐ６）を用いたこと以外は、実施例１と同様にして多層バイアルを製造した。【００８４】
比較例６
ポリアミド樹脂（Ｂ１）に代えて、ポリアミド樹脂（Ｂ２）としてナイロン６（宇部興産（株）製、商品名：「ＵＢＥナイロン」、グレード名：１０１５Ｂ）を使用し、所定量のポリアミド樹脂（Ａ１）及びポリアミド樹脂（Ｂ２）を単軸押出機に投入して混練、ペレット化することで、ポリアミド樹脂（Ａ１）９０質量％とポリアミド樹脂（Ｂ２）１０質量％とからなるポリアミド樹脂組成物（Ｐ７）を調製した。ポリアミド樹脂組成物（Ｐ１）に代えてポリアミド樹脂組成物（Ｐ７）を用いたこと以外は、実施例１と同様にして多層バイアルを製造した。【００８５】
比較例７
層（Ｘ）を構成する樹脂として、シクロオレフィンポリマー（日本ゼオン（株）製、商品名：「ＺＥＯＮＥＸ（登録商標）６９０Ｒ」）に変えてポリカーボネート（三菱エンジニアリングプラスチックス（株）製、商品名「ユーピロン（登録商標）Ｓ３０００」）を用いたこと以外は、実施例１と同様にして多層バイアルを製造した。【００８６】
実施例１〜１２及び比較例１〜７で得られた多層バイアルについて、上記方法により酸素透過率と水蒸気透過率を測定した。また、実施例１〜８及び比較例１〜７で得られた多層バイアルを加熱殺菌処理し、処理後のヘイズ及び全光線透過率を測定した。また、実施例９〜１２で得られた多層容器を加熱殺菌処理し、処理後の全光線透過率を測定した。さらに、実施例９〜１２及び比較例１〜７で得られた多層バイアルを用い、上記方法により耐油性試験を行った。結果を表１〜３に示す。【００８７】
【表１】
2017061356.tif 000002
【００８８】
【表２】
2017061356.tif 000003
【００８９】
【表３】
2017061356.tif 000004
【００９０】
キシリレン基含有ポリアミド（ポリアミド樹脂（Ａ））を使用しない比較例１では、酸素透過率が高く、ガスバリア性に劣るものであった。また、Ｎ−６Ｉ／６Ｔ（ポリアミド樹脂（Ｂ））を使用しない比較例２及び３では、加熱殺菌処理により容器が白化し透明性に劣るものであった。これは、１２１℃の加熱殺菌処理時に緩やかにＮ−ＭＸＤ６が結晶化することによりＮ−ＭＸＤ６の球晶が大きく成長したためだと考えられる。【００９１】
Ｎ−６Ｉ／６Ｔの代わりに結晶性ポリアミドであるナイロン６を配合した比較例６でも、加熱殺菌処理により容器が白化し透明性に劣るものであった。結晶性ポリアミド樹脂は、加熱殺菌処理時においてＮ−ＭＸＤ６の結晶化核剤として作用し、Ｎ−ＭＸＤ６の球晶サイズを微細化させて、加熱殺菌処理した際における白化を抑制することができることが知られているが、本発明の多層容器における加熱殺菌処理後の白化抑制には不十分であることがわかった。【００９２】
さらに、ポリアミド樹脂（Ｂ）の含有量が５５質量％未満である比較例４及び５では、ポリアミド樹脂（Ａ）の結晶化を遅延させる効果が不十分であり、結晶化による白化を生じ、透明性に劣るものであった。
さらに、層（Ｘ）として、ＰＣを用いた比較例７では、水蒸気バリア性が著しく劣っていた。【００９３】
これらに対し、実施例１〜８の多層容器は、加熱殺菌処理後においてもガスバリア性及び透明性に優れるものであることがわかった。特に、ポリアミド樹脂（Ａ）として、芳香族ジカルボン酸単位を含むものを用いた実施例２〜４及び６〜８では、加熱殺菌処理後のヘイズを著しく低下させることが可能になった。
また、実施例９〜１２の多層容器は、ガスバリア性及び耐油性に優れる容器であることがわかった。
【産業上の利用可能性】
【００９４】
本発明の多層容器は、加熱殺菌処理が必要な医療用包装材料として好適なガスバリア性及び透明性を有する。したがって、内容物を長期保存することができ、しかも加熱殺菌処理後においても内容物を視認することができ、ガラス容器の代替品として顧客の利便性向上を図ることができる。
【国際調査報告】
2017061356.tif 000005
2017061356.tif 000006
2017061356.tif 000007
2017061356.tif 000008